(57)【要約】【課題】有機ポリマーが、ポリウレタンおよびポリ尿素からなる群から選ばれる有機無機複合体を、無機成分であるガラスの原料を高価なアルコキシド類ではなく安価な珪酸アルカリを用いてナノ形状に分散し、且つ常圧室温下の短時間の反応で容易に固体形状の複合体を得ることができる製造方法を提供する。【解決手段】ジクロロホーメート化合物およびホスゲン系化合物からなる群から選ばれる１種の化合物を有機溶媒に溶解した有機溶液（Ａ）と、珪酸アルカリとジアミンとを含有する水溶液（Ｂ）とを混合攪拌する有機無機複合体の製造方法を提供する。  また、前記製造方法により得られるポリウレタンおよびポリ尿素からなる群から選ばれる少なくとも１種の有機ポリマーと、ガラスとの複合体であって、ガラスの含有率が１０〜８０質量％、ガラスの平均粒径が５００ｎｍ以下であることを特徴とする有機無機複合体を提供する。【選択図】        なし【特許請求の範囲】
【請求項１】
ジクロロホーメート化合物およびホスゲン系化合物からなる群から選ばれる１種の化合物を有機溶媒に溶解した有機溶液（Ａ）と、珪酸アルカリおよびジアミンを水に溶解した水溶液（Ｂ）とを混合攪拌し、反応させることにより得られる有機ポリマーとガラスとの有機無機複合体の製造方法。
【請求項２】
請求項１記載の製造方法により得られる、ポリウレタンおよびポリ尿素からなる群から選ばれる少なくとも１種の有機ポリマーと、ガラスとの複合体であって、ガラスの含有率が１０〜８０質量％であり、ガラスの平均粒径が５００ｎｍ以下であることを特徴とする有機無機複合体。
【請求項３】
前記ガラスの平均粒径が１００ｎｍ以下である請求項２記載の有機無機複合体。
【発明の詳細な説明】
【技術分野】
【０００１】
本発明は、有機ポリマーの中にガラスを有する有機無機複合体の製造方法及び該製造方法により得られる有機無機複合体に関する。
【背景技術】
【０００２】
有機ポリマーがもつ加工性、柔軟性等の特性と、ガラス等の無機物質が持つ耐熱性、耐摩耗性、表面硬度等の特性を付与することを目的として、無機微粒子を有機ポリマー内に複合化することは広く検討されている。この方法によって複合化の効果を十分に発揮するには、粒径が極力小さい無機微粒子を高い充填率で複合化することが好ましい。無機微粒子の粒径が小さくなると、無機粒子の重量当たりの表面積が大きくなり有機材料と無機材料との界面領域が広くなることで高い補強効果が期待できる（面積効果）。また、無機微粒子の充填率が高くなると、当然複合化の効果が大きくなる（体積効果）。
【０００３】
しかしながら有機無機複合体の有機ポリマー成分として用いられているのは、ポリアミドが大部分であり、他のポリマーを有機成分として用いる例は非常に少ない。ポリウレタンを用いた複合体については先行技術がすくなく、特許文献１や２等が知られる程度である。これらの特許文献による方法はいずれも金属アルコキシドを加水分解重縮合反応させて金属酸化物とする、いわゆるゾル−ゲル法を利用し、有機ポリマーにガラス等を複合化する方法であるが、加水分解、及び重縮合の反応にそれぞれ長時間を要するため製造効率が極めて低い問題点がある。例えば、特許文献１の実施例１では、目的の複合体を得るためには室温で１〜２日間の反応時間を要する。また、特許文献２の実施例中の製造例１では８０℃で５時間の反応の後、さらに５０℃で１時間の反応が必要とある。
【０００４】
加えて、これらのいずれの方法では溶媒に溶解した状態で有機無機複合体が得られるため、固体形状の複合体を得るためには、さらにキャスト等の方法により溶媒を除く必要がある。そのため、表面の被覆等に用いる塗工材料としては適しているが、それ以外の用途として用いるためには大変効率が悪い。また、ゾル−ゲル法で有機無機複合体を得るためにはゾル−ゲル反応を起こし得る金属アルコキシドが必須であるが、金属アルコキシド類は一般的に高価な材料であるため、複合体の高価格化は免れない。また、ポリ尿素を有機ポリマー成分として用いた有機無機複合体は現在まで提供されていない。
【０００５】
上記の問題を避けるために、いわゆる溶融混練法により有機ポリマーに無機材料を強制的に混合することで複合体を製造する方法が知られている。しかし、無機材料と有機ポリマーとは表面特性、比重、熱不溶性、薬品不溶性の点で本質的に異なるため、無機材料を均一に高い充填率で微分散状態にするのが極めて困難である。加えて、ナノメートルオーダーの無機微粒子は通常高価な上、飛散等の恐れがあり取り扱い性が悪い。
【０００６】
【特許文献１】特開平９−２９１１３１
【特許文献２】特開２０００−６３６６１
【発明の開示】
【発明が解決しようとする課題】
【０００７】
本発明の課題は、ポリウレタンおよびポリ尿素とからなる群から選ばれる少なくとも１種の有機ポリマーとガラスの有機無機複合体を、無機成分であるガラスの原料を高価なアルコキシド類ではなく安価な珪酸アルカリを用い、且つ常圧室温下の短時間の反応で容易に固体形状の複合体を得ることができる製造方法を提供することにある。
【課題を解決するための手段】
【０００８】
すなわちジクロロホーメート化合物およびホスゲン系化合物からなる群から選ばれる１種の化合物を有機溶媒に溶解した有機溶液（Ａ）と、珪酸アルカリおよびジアミンを水に溶解した水溶液（Ｂ）とを接触させる有機無機複合体の製造方法を提供する。
【０００９】
また本発明は、前記製造方法により得られるポリウレタンおよびポリ尿素からなる群から選ばれる少なくとも１種の有機ポリマーと、ガラスとの複合体であって、ガラスの含有率が１０〜８０質量％であり、ガラスの平均粒径が５００ｎｍ以下である有機無機複合体を提供する。
【発明の効果】
【００１０】
本発明の有機無機複合体の製造方法により、ポリウレタン、ポリ尿素からなる群から選ばれる少なくとも１種の有機ポリマーとガラスの有機無機複合体を、無機成分の原料を極めて安価な珪酸ナトリウムを用い、且つ常圧室温下の３０分間以下の短い攪拌操作１ステップのみの反応で固体形状を容易に得ることができる。
また、本発明の製造方法で得られる有機無機複合体は、無機成分としてのガラスを１０〜８０質量％の高い含有率で、且つ平均粒径が５００ｎｍ以下の微粒子状態で均一に含有することができる。
【発明を実施するための最良の形態】
【００１１】
以下、本発明について詳細に説明する。
＜有機無機複合体の製造方法＞
本発明の有機無機複合体の製造方法は、ジクロロホーメート化合物およびホスゲン系化合物からなる群から選ばれる１種の化合物を有機溶媒に溶解した有機溶液（Ａ）と、珪酸アルカリおよびジアミンを水に溶解した水溶液（Ｂ）とを混合攪拌し、反応させることにより、ポリウレタンおよびポリ尿素から選ばれる少なくとも１種の有機ポリマーとガラスとの複合体を製造するものである。
【００１２】
（複合体合成工程）
複合体合成工程においては、例えば、常温、常圧下で数分〜３０分程度の攪拌操作により、有機溶液（Ａ）中のモノマーと水溶液（Ｂ）中のジアミンとが迅速に重縮合し、有機ポリマーが収率よく得られる。この際、珪酸アルカリ中のアルカリ金属が、モノマーとジアミンとの重縮合の際に発生するハロゲン化水素の除去剤として作用することで有機ポリマーの生成を促進する。本反応と同時に、珪酸アルカリはガラスへと転化することで有機溶液や水に不溶化し、固体として析出する。さらにこの際、モノマーとジアミンとの重縮合による有機ポリマーの生成と、ガラスの析出とは、どちらか一方のみが生じることはなく平行して起こるため、ナノメートルオーダーのガラスが有機ポリマーに微分散した複合体が得られる。また、本反応により固体化したガラスは原料である珪酸アルカリより、アルカリ金属の大部分が除去されたシリカ（酸化ケイ素）ガラスとして複合体中に存在する。このように本発明で得られる複合体は、単に有機ポリマーとガラス粉末とを混ぜ合わせた混合物とは本質的に異なるものである。また、いわゆるゾル−ゲル法によって得られる、有機材料と無機化合物ゲルとの複合体とも異なるものである。
本発明の製造法によると、ガラスの含有率が１０〜８０質量％で、ガラスの平均粒径が５００ｎｍ以下である有機無機複合体を作製することができる。
ガラスの含有率は好ましくは、１５〜７０質量％、更に好ましくは２０〜６０質量％である。また、ガラスの平均粒径は好ましくは２５０ｎｍ以下であり、更に好ましくは１００ｎｍ以下であり、特に好ましくは５０ｎｍ以下である。
【００１３】
有機溶液（Ａ）中のジクロロホーメート化合物としては、例えば、１，２−エタンジオール、１，３−プロパンジオール、１，４−ブタンジオール、１，６−ヘキサンジオール、１，８−オクタンジオール等の脂肪族ジオール類の水酸基を全てホスゲン化処理によりクロロホーメート化したもの；レゾルシン（１，３−ジヒドロキシベンゼン）、ヒドロキノン（１，４−ジヒドロキシベンゼン）、１，６−ジヒドロキシナフタレン、２，２’−ビフェノール、ビスフェノールＳ、ビスフェノールＡ、テトラメチルビフェノール等、１個または２個以上の芳香環に水酸基を２個持つ２価フェノール類の水酸基を全てホスゲン化処理によりクロロホーメート化したものが挙げられる。これらは単独で、または２種以上を組み合わせて使用することができる。
【００１４】
有機溶液（Ａ）中のホスゲン系化合物としては、例えばホスゲン、ジホスゲンおよびトリホスゲンを挙げることができる。これらは単独で、または両種を組み合わせて使用することができる。
本発明においては、有機溶液（Ａ）中のモノマーを選択することにより、複合体のマトリクスである有機ポリマーの種類を変えることができる。モノマーとしてジクロロホーメート化合物を用いた場合はポリウレタンを、ホスゲン系化合物を用いた場合にはポリ尿素を、水溶液（Ｂ）中のジアミンとの反応によって得ることができる。
【００１５】
有機溶液（Ａ）に用いる有機溶媒としては、上記各種モノマーやジアミンとは反応せず、有機溶液（Ａ）中の各種モノマーを溶解させるものであれば特に制限なく用いることができる。このうち水と非相溶なものとしては、トルエン、キシレン等の芳香族炭化水素類、ｎ−ヘキサン等の脂肪族炭化水素類、クロロホルム、塩化メチレン等のハロゲン化炭化水素類、シクロヘキサン等の脂環式炭化水素類を、水と相溶するものとしては、テトラヒドロフラン等のエーテル類、アセトン、メチルエチルケトン等のケトン類、酢酸エチル、酢酸プロピル等の酢酸アルキルなどを代表的な例として挙げることができる。
【００１６】
水溶液（Ｂ）中のジアミンとしては、有機溶液（Ａ）中の各モノマーと反応し、有機ポリマーを生成するものであれば特に制限なく用いることができる。具体的には、１，２−ジアミノエタン、１，３−ジアミノプロパン、１，４−ジアミノブタン、１，６−ジアミノヘキサン、１，８−ジアミノオクタンなどの脂肪族ジアミン；ｍ−キシリレンジアミン、ｐ−キシリレンジアミン、ｍ−フェニレンジアミン、ｐ−フェニレンジアミン、１，５−ジアミノナフタレン、１，８−ジアミノナフタレン、２，３−ジアミノナフタレンなどの芳香族ジアミン；あるいは芳香環の水素をハロゲン原子、ニトロ基、またはアルキル基などで置換した芳香族ジアミンなどが例として挙げられる。これらは単独で、または２種以上を組み合わせて用いてもよい。
【００１７】
有機溶液（Ａ）中のモノマー濃度、および水溶液（Ｂ）中のジアミン濃度は、重縮合反応が十分に進行すれば特に制限されないが、各々のモノマー同士を良好に接触させる観点から、０．０１〜３モル／Ｌの濃度範囲、特に０．０５〜１モル／Ｌが好ましい。
【００１８】
水溶液（Ｂ）中の珪酸アルカリとしては、ＪＩＳ  Ｋ  １４０８に記載された水ガラス１号、２号、３号などのＡ2Ｏ・ｎＳｉＯ2の組成式で表されるもの等が挙げられる。ここで、Ａはアルカリ金属、ｎの平均値は１．８〜４である。また、ｎの平均値が０．８〜１．１である、メタ珪酸アルカリ等（例えばメタ珪酸ナトリウム１種、２種）も用いることができる。珪酸アルカリに含まれるアルカリ金属化合物が有機溶液（Ａ）中のモノマーと水溶液（Ｂ）中のジアミンとが重縮合する際に発生する酸の除去剤として作用することで、水ガラス（珪酸アルカリ）は、モノマーとジアミンとの重縮合を促進すると同時に、極性溶媒に不溶の固体ガラス（シリカ）に転化することで複合体を構成する無機化合物の原料ともなる。
【００１９】
本発明では、有機溶液（Ａ）中のモノマー（ジクロロホーメート化合物、ホスゲン系化合物）と水溶液（Ｂ）中のジアミンとの反応は、ジカルボン酸ハロゲン化物とジアミンとの混合によりポリアミドを合成する反応に比べ反応性がやや低い。そのため水に溶解したときに、高いｐＨを示す珪酸アルカリを水溶液（Ｂ）の成分として用いることで、本発明による反応を促進し高収率で複合体を得ることができる。このような材料としては、上記ｎの平均値が２以下の珪酸アルカリである、水ガラス１号やメタ珪酸アルカリが特に好ましく用いられる。
【００２０】
水溶液（Ｂ）中の珪酸アルカリの濃度は、有機溶液（Ａ）中のモノマー濃度および水溶液（Ｂ）中のジアミン濃度によってある程度は決定されるが、複合体の高収率を維持し、かつ重縮合時の過剰な発熱により生じうる有機溶液（Ａ）中のモノマーと水との副反応を防止する理由より、１〜２００ｇ／Ｌが望ましい。
【００２１】
珪酸アルカリは、ポリウレタンやポリ尿素の重縮合反応時に生じるハロゲン化水素を中和して重縮合反応を促進させる作用も有するため、これらの配合量が少なく、生じるハロゲン化水素が重縮合反応の進行を阻害する場合には、水酸化ナトリウム、水酸化カリウム、炭酸ナトリウム、炭酸カリウムなどの酸受容体を水溶液（Ｂ）に添加してもよく、上記酸受容体の溶液を合成系に後添加してもよい。
【００２２】
複合体の製造に用いられる製造装置としては、有機溶液（Ａ）と水溶液（Ｂ）とを良好に接触させることができる装置であればとくに限定されず、連続式、バッチ式のいずれの方式でも可能である。しかしながら、重縮合反応には数分〜３０分の時間を要するため、十分な反応時間を確保するためバッチ式攪拌装置を用いることが好ましい。バッチ式の装置としては、有機溶液（Ａ）と水溶液（Ｂ）との接触を良好に行わせる必要があるので、プロペラ状翼、マックスブレンド翼、ファウドラー翼等を持つような汎用の攪拌装置を用いることができる。
【００２３】
有機溶液（Ａ）中のモノマーと水溶液（Ｂ）中のジアミンとの重縮合反応は、例えば−１０〜５０℃の常温付近の温度範囲で十分に進行する。したがって、有機溶液（Ａ）と水溶液（Ｂ）とを接触させる温度は、−１０〜５０℃の常温付近の温度範囲とされる。この際、加圧、減圧も必要としない。また、重縮合反応は、用いるモノマー種や反応装置にもよるが、通常３０分以下で完結する。
【００２４】
（有機無機複合体の用途）
本発明により得られた有機無機複合体は、高い無機分率を有しているため、各々の複合体が有している有機成分に相当するポリマーに混練、分散させることによりポリマーの補強剤として用いることができる。また、該複合体は有機成分に起因する加工性を有するため加圧成型することができ、各種構造材として用いることもできる。また、該複合体は高い無機分率と有機成分が有する極性基により、極性溶媒を多量（複合体の自重に対して１０倍以上）に保持する、極性溶媒吸収体としても用いることができる。また、特に極性溶媒が電解液である場合は、電解液を保持した電池セパレータ、キャパシタのセパレータ、エレクトロクロミック型表示素子のセパレータ等の電気化学ディバイスとしても用いることができる。
【００２５】
特に有機ポリマー成分がポリ尿素である場合には、各種原料として極めて広範囲にて用いられるホスゲンを使用して合成できるため、ホスゲンを使用可能な設備さえ有していれば安価に製造することができる。また、上記用途のうち、特に極性溶媒吸収体や、電解液保持体として用いる場合には、極性基である尿素結合が全複合体重量に対して多量に存在するため、極性溶媒の保持量を特に高くすることができ、好適に用いることができる。
【実施例】
【００２６】
以下に実施例を用いて本発明を更に具体的に説明する。特に断らない限り、「部」は「質量部」を表す。
【００２７】
（実施例１：ガラス／ポリ尿素複合体の合成）
イオン交換水３８．５部に１，６−ジアミノヘキサン１．５８部、水ガラス１号５．３７部を加え、２５℃で１５分間攪拌し、均質透明な水溶液（Ｂ）を得た。室温下でこの水溶液（Ｂ）を３００ｍｌセパラフラスコ中に仕込み、アンカー翼を用いて毎分３００回転で攪拌しながら、トリホスゲン１．３４部をトルエン４４．４部に溶解させた有機溶液（Ａ）を２０秒かけて滴下した。攪拌開始後５分後より白色のポリマー状物が徐々に析出しだした。１５分以降は析出ポリマー量に増加は見られなかったため、攪拌開始後２５分で合成操作を終了した。この操作で得られた白色生成物が分散した液を、直径９０ｍｍのヌッチェを用い目開き４μｍのろ紙上で減圧濾過した。ヌッチェ上の生成物をメタノール１００部に分散させスターラーで３０分間攪拌し減圧濾過することで洗浄処理を行った。引き続き同様な洗浄操作を蒸留水１００部を用いて行い減圧濾過することで、純白色のガラス／ポリ尿素複合体のウエットケーキを得た。
【００２８】
（実施例２：ガラス／ポリウレタン複合体の合成）
（ジクロロホーメート化合物の合成）
１．４−ブタンジオール２．５８３部にトリホスゲン２．８３５部を加え常温下で３０分間攪拌することで、トリホスゲンを完全に溶解させた。さらにトリホスゲンを３．０００ｇ加え常温で３０分間攪拌することで、粘調な淡黄色の透明液体を得た。該液体を攪拌しつつ０．０２ＭＰａで３時間減圧処理することで、残存した過剰のトリホスゲン及び、ジオールがホスゲン系化合物によりクロロホーメート化する際に発生する塩酸を除去した。以上の操作により、１．４ブタンジオールの両末端をクロロホーメート化した、ブタン−ビス−クロルギ酸エステルを得た。
（ガラス／ポリウレタン複合体の合成）
有機溶液（Ａ）として、ブタン−ビス−クロルギ酸エステル２．９２４部にトルエン４４．４部を溶解させたものを用いた以外は、実施例１に記載した方法と同様にして、純白色のガラス／ポリウレタン複合体複合体のウエットケーキを得た。
【００２９】
（比較例1）
（比較例１：溶融混練法により作成したガラス／ポリ尿素複合体）
（ガラスを含まないポリ尿素の合成）
水溶液（Ｂ）中の水ガラス１号の替わりに水酸化ナトリウム１．２４７部を用いた以外は実施例１と同様な方法で合成をおこなうことで、無機成分を一切含まないポリ尿素ウエットケーキを得た。得られたポリ尿素ウエットケーキを１２０℃で２時間乾燥させ、乾燥ポリ尿素を得た。このようにして得られたポリ尿素１０部と平均粒径１００ｎｍの酸化ケイ素（シリカ）粉末５．０部とを、ツバコー製小型２軸押し出し機ＭＰ２０１５中で２００℃で溶融混練することで、ペレット状の有機無機複合体を得た。混練操作に先立つ原料仕込み操作は、酸化ケイ素の粒径が極めて小さいことによる粉体の飛散が生じやすく極めて困難であった。
＜各種複合体の材料特性の評価＞
上記操作で得られた複合体について、以下の項目の測定行い、得られた結果を表１に示した。
【００３０】
（１）無機化合物含有率（灰分）の測定法：
各材料に含まれる無機化合物の含有率の測定法は以下の通りである。
各材料を１２０℃で２時間空気中で絶乾させることで、乾燥複合体を得た。これを精秤（複合体質量）したのち、空気中、６００℃で３時間焼成し、有機ポリマー成分を完全に焼失させ、焼成後の質量を測定し灰分質量（＝ガラス質量）とした。下式によりガラス含有率を算出した。
ガラス含有率（質量％）＝（灰分質量／複合体質量）×１００
実施例１,２で得られた複合体では焼成により有機ポリマーを除去しても、焼成前の形状を維持したのに対し、比較例１で得られた複合体では、原型を留めていなかった。
【００３１】
（２）複合体中の無機化合物の粒径測定および分散状態の観察：
複合体を１７０℃、２０ＭＰａ／ｃｍ2 の条件で２時間熱プレスを行い、厚さ約１ｍｍの複合体からなる薄片を得た。これをマイクロトームを用いて厚さ７５ｎｍの超薄切片とした。得られた切片を日本電子社製透過型電子顕微鏡「ＪＥＭ−２００ＣＸ」にて１０００００倍の倍率で観察した。実施例１および２ではガラスは暗色の像として、明るい有機ポリマーに微分散しているのが観察された。一方、比較例１では、ガラスは大部分の粒子が凝集体を作り、1μｍ以上の粗大粒子としてポリマー中に存在していることが観察された。図１は、ガラス／ポリ尿素複合体の透過型電子顕微鏡写真であり、図２は、ガラス／ポリウレタン複合体の透過型電子顕微鏡写真である。
【００３２】
続いて、１００個のガラス粒子の粒径を測定し、その平均値を無機化合物平均粒径とした。本観察においては、実施例１および２の複合体では１００ｎｍ以下の粒径の無機化合物（シリカ）が網目状、すなわち３次元的にネットワークを形成し有機ポリマー中に微分散しているのが観察された。
【００３３】
【表１】
2005314529.tif 000002
表１で示された通り、比較例１では平均粒径１００ｎｍの酸化ケイ素粉末を使用したにもかかわらず、混練の工程でガラス成分の凝集が生じ、ナノメートルオーダーの複合を行うことができなかった。一方、実施例１及び実施例２に示されたとおり、本発明によってナノメートルオーダーであるガラス微粒子を、５０ｗｔ％以上の高い含有率で有する有機無機複合体を得ることができた。また本発明では、以上の特徴を持つ有機無機複合体を、常温常圧下で３０分以下の短時間の操作で得ることができた。
【図面の簡単な説明】
【００３４】
【図１】ガラス／ポリ尿素複合体の透過型電子顕微鏡写真である。
【図２】ガラス／ポリウレタン複合体の透過型電子顕微鏡写真である
【図１】
2005314529.tif 000003
【図２】
2005314529.tif 000004